a présente invention se rapporte à la fabrication de papier auto-copiant et, plus particulièrement, à un procédé permettant de produire ledit papier auto-copiant à l'aide des machines normales employées à l'heure actuelle pour patiner le papier moyennant une lame d'air ou une racle. Le-papier auto-copiant est actuellement connu sur le marché et ce terme est employé pour distinguer les feuilles de papier qui, lorsqu'elles sont superposées, transfèrent un signe d'une surface à celle qui se trouve au-dessous de celle-ci,sous l'effet d'une pression exercée sur l'envers de la première feuille. Ces surfaces sont généralement appelées surface de transmission et surface de réception. Ces surfaces sont revêtues d'une couche ayant une composition particulière. La surface de transmission est habituellement enduite d'une composition dissoute dans un solvant adéquat.La surface de réception est, par contre, généralement enduite d'une couche cireuse appliquée à l'état fondu et ensuite solidifiée.Comme on le voit, d'auprès la technique antérieure, le revêtement de la surface de transmission aussi bien que celui de la surface de réception étaient respectivement l'un appliqué dans un solvant et l'autre fondu.Ces procédés connus ne permettent pas d'appliquer les revdtement-s en question à l'aide des machines habituelles employées pour patiner le papier. l'objet de la présente invention consiste en un nouveau procédé de revêtement de la surface de transmission aussi bien que de la surface de réception du papier auto-copiant. Ce rrocédé se base essentiellement sur l'emploi d'une nouvelle composition qui permet l'application de ces revêtements à l'aide des machines connues, actuellement employées dans l'industrie de la papeterie pour le patinage du papier. La caractéristique essentielle des compositions employées selon la présente invention est quelles sont constituées de dispersions aqueuses. Du fait de leur faible viscosité, ces dispersions aqueuses sont aptes à être employées dans des procédés de patinage à lame d'air ultra-rapide ou à racle. D'autres avantages présentés par la composition selon la présente invention seront évidents pour les experts en la matière, après la lecture de la description ci-après se rapportant à une forme de réalisation particulière. Sur la surface de transmission, on applique une dispersion composée, par exemple, de 30 de kaolin, 602ó de carbonate de cal cium finement dispersé au préalable, ou.de talc, 5,5% d'une dis persion aqueuse d'un copolymère acrylique ét 4,55o de noir de fu mée dispersable. Sur la surface de réception, on applique une émulsion consti tuée,pour 95%, d'émulsionsde cire synthétique et, pour 5%, dtun agent de dispersion adéquat. L'application des dispersions ou émulsions susdites,surla surface de transmission et sur la surface de réception s'effectue en employant les machines d'enduisagecommunes à lame d'air racle ou à lame glissante. Dans la dispersion à appliquer sur la surface de transmission, le copolymère acrylique est de préférence un type exempt de plasti fiants, avec un pourcentage de produit sec d'environ 45%,degré d'acidité maximum 4,5 à caractéristiques cationiques ou non -anio niques. Des copolymères acryliques appropriés sont par exemple ceux du type " PRIMAL B-15 " commercialisés par la Société ROHM & HAAS. Le noir de fumée employé dans la dispersion indiquée ci-des sus peut être remplacé par un autre pigment dispersable adéquat, suivant la couleur que l'on désire reproduire sur la surface de réception. La cire synthétique introduite dans l'émulsion à appliquer sur la surface de réception est, de préférence, du type déjà émul sionné et stabilisé, à base de cire-paraffine. Il est bien entendu que les compositions décrites plus haut n'ont été mentionnées qugà titre d'exemple et qu'elles ne sauraient constituer une limitation de l'invention. Des adjonctions et/ou modifications peuvent y être apportées par les experts en la ma tière, sans pour autant sortir du cadre de l'invention. - REVENDICATIONS 1.- Procédé de préparation de papier auto-copiant à l'aide des machines employées communément dans l'industrie de la papeterie pour le patinage du papier, caractérise par le fait que des dispersions aqueuses sont appliquées aussi bien sur la surface de transmission que sur la surface de réception dudit papier. 2.- Procédé selon la revendication 1,caractérisé en outre par le fait que la surface de transmission est enduite dune dispersion aqueuse comprenant de 20 à 40% de kaolin, de 50 à 70 o de carbonate de calcium ou de talc, de 3 à 7% d'une dispersion aqueuse d'un copolymère acrylique et de 3 à 6% de noir de fumée ou d'un autre pigment dispersable. 3.- Procédé selon la revendication 1,caractérisé par le fait que la surface de réception est enduite d'une émulsion aqueuse comprenant de 90 à 98% d'une cire synthétique émulsionnée et de 2 à 10% d'un agent de dispersion approprié.